(57)【要約】      （修正有）【課題】防汚性に優れており、しかも、塗布後の造膜時における反応速度を調整し、塗布した被膜全体を均一に硬化させることで、被膜生成における安定性を向上させることができる水性コーティング剤の提供。【解決手段】混合液Ａと混合液Ｂからなる２液性の水性コーティング剤であって、混合液Ａは、三次元網目状の有機ポリシロキサンポリマーと、シランモノマーと、シランカップリング剤を含んでおり、混合液Ｂは、アルコール類と両性界面活性剤を含んでいる水性コーティング剤。混合液Ａはトルエン、イソプロパノールの内の１つ以上を含む有機溶剤にて希釈され、混合液Ｂは水にて希釈される、水性コーティン剤。【選択図】なし【特許請求の範囲】
【請求項１】
混合液Ａと混合液Ｂからなる２液性の水性コーティング剤であって、
前記混合液Ａは、Ｒ１Ｓｉ（ＯＲ２）３（式中Ｒ１はメチル基、フェニル基の少なくとも一方を含む、Ｒ２はメチル基、エチル基の少なくとも一方を含む）又は、Ｒ１Ｓｉ（ＯＨ）３（式中Ｒ１はメチル基、フェニル基の少なくとも一方を含む）で構成される三次元網目状の有機ポリシロキサンポリマーと、Ｒ３Ｓｉ（ＯＲ２）３（式中Ｒ２はメチル基、フェニル基の少なくとも一方を含む、Ｒ３はＲ１又はＲ２とは異なる原子団であって、フッ素原子を含む）で構成されたシランモノマーと、シランカップリング剤を含んでおり、
前記混合液Ｂは、水溶性で２価のアルコール類と、水溶性で３価以上のアルコール類のうち少なくとも１つ以上を含み、かつ、両性界面活性剤を含んでいることを特徴とする水性コーティング剤。
【請求項２】
前記混合液Ａはトルエン、イソプロパノールのうち少なくとも１つ以上を含む有機溶剤にて希釈され、混合液Ｂは水（Ｈ２Ｏ）にて希釈されることを特徴とする請求項１に記載の水性コーティング剤。
【請求項３】
前記Ｒ３Ｓｉ（ＯＲ２）３（式中Ｒ２はメチル基、フェニル基の少なくとも一方を含む、Ｒ３はＲ１又はＲ２とは異なる原子団であって、フッ素原子を含む）で構成されたシランモノマーは、構造式において（ＣＦ３−（ＣＸ２）ｍ）ｎ−Ｓｉ−（ＯＲ２）４−ｎ（Ｘは水素原子またはフッ素原子、ｍ＝１〜１０、ｎ＝１，２）であることを特徴とする請求項１または請求項２に記載の水性コーティング剤。
【請求項４】
前記シランカップリング剤は、３−アミノプロピルトリエトキシシラン、３−（２エチルアミノ）プロピルトリエトキシシラン、３−アミノプロピルジエトキシメチルシランのうちの少なくとも１つ以上を含むことを特徴とする請求項１乃至請求項３のいずれかに記載の水性コーティング剤。
【請求項５】
前記両性界面活性剤は、ベタイン型の両性界面活性剤であることを特徴とする請求項１乃至請求項４のいずれかに記載の水性コーティング剤。
【発明の詳細な説明】
【技術分野】
【０００１】
本発明は、トンネル内壁や自動車の車体等にコーティングするための水性コーティング剤に関する。さらに言えば、最適な材料を選択して配合することにより、例えばトンネル内壁の排気ガス等による汚れを取り除き易い等、防汚性に優れており、しかも、塗布後の造膜時における反応速度を調整し、塗布した被膜全体を均一に硬化させることで、被膜生成における安定性を向上させることができる水性コーティング剤に関する。
【背景技術】
【０００２】
水性コーティング剤は、トンネル内壁や自動車の車体等に塗布できる樹脂や高分子集合体からなる固形分と、溶剤および界面活性剤からなる液体を含有するエマルジョン化された混合液体であり、被コーティング面に対して艶出し効果・防汚、撥水効果等の表面特性を発揮させるために塗布するものである。多くの水性コーティング剤が艶、保護、防汚等の性能に加えその耐久持続性の向上を目指して開発が行われている。
【０００３】
水性コーティング剤は、トンネル内壁や自動車の車体等の被コーティング面にコーティングすると、被コーティング面に良く濡れ（なじみ）、固着し、丈夫な塗膜を形成するように設計された液状剤である。即ち、非常に流動的であり、最終的に乾燥して硬化することで被コーティング面に塗膜を形成（造膜）するように設計されている。
【０００４】
特許文献１には、「一液型で、塗布するだけで、拭き上げを必要とせずコーティング面にしっかりとしたコーティング層を容易に形成できる水性コーティング剤およびこの水性コーティング剤を用いたコーティング方法を提供することを目的としている。」ことを課題として、「R2Si(OH)2(式中Rはメチル基またはフェニル基)であらわされるモノマー、および、RSi(OH)3(式中Rはメチル基またはフェニル基)であらわされるモノマーを反応させて得られる主鎖がSi-O-Siである分岐度の高い3次元オリゴマーで未反応の水酸基を残しているストレートシリコーン樹脂と、XnSi(OCH3)4-n（Ｘはアミノ基、エポキシ基、メタクリロキシ基、メチル基、エチル基のいずれか）であらわされるシランカップリング剤とを含み、前記ストレートシリコーン樹脂が水中でエマルション化されていることを特徴としている水性コーティング剤（特許文献１：発明の名称）」が開示されている。
【先行技術文献】
【特許文献】
【０００５】
【特許文献１】特開２００６−７７０６５号公報
【発明の概要】
【発明が解決しようとする課題】
【０００６】
特許文献１に係る水性コーティング剤（特許文献１：発明の名称）は、確かにハンドリング性に優れた一液型で、自動車の車体等に塗布するだけで、拭き上げを必要とせずコーティング面にしっかりとしたコーティング層を容易に形成できる水性コーティング剤であるが、その反面、防汚性に優れているとは言い難く、例えば、油性インク等で落書き等による表面に付着した汚れ等が落ち難いし、造膜時における配合成分ごとの硬化反応速度のバラツキに起因する要因により被膜生成における安定性が劣るため、成膜後において経時変化によるコーティング面の劣化が見られる等、耐候性に劣るという問題があった。
【０００７】
本発明の目的は、シランモノマー（３，３，３−トリフルオロプロピルトリメトキシシラン）を配合することで防汚性に優れており、かつ、シランモノマー（３，３，３−トリフルオロプロピルトリメトキシシラン）との関係において、シランカップリング剤、さらには、アルコール類を選択することで加水分解速度を調整することにより、防汚性に優れ、しかも、塗布後の造膜時における反応速度を調整し、塗布した被膜全体を均一に硬化させることで、被膜生成における安定性を向上させることができるコーティング剤を提供することにある。
【課題を解決するための手段】
【０００８】
上記課題を解決するために、請求項１に記載された発明は、混合液Ａと混合液Ｂからなる２液性の水性コーティング剤であって、前記混合液Ａは、Ｒ１Ｓｉ（ＯＲ２）３（式中Ｒ１はメチル基、フェニル基の少なくとも一方を含む、Ｒ２はメチル基、エチル基の少なくとも一方を含む）又は、Ｒ１Ｓｉ（ＯＨ）３（式中Ｒ１はメチル基、フェニル基の少なくとも一方を含む）で構成される三次元網目状の有機ポリシロキサンポリマーと、Ｒ３Ｓｉ（ＯＲ２）３（式中Ｒ２はメチル基、フェニル基の少なくとも一方を含む、Ｒ３はＲ１又はＲ２とは異なる原子団であって、フッ素原子を含む）で構成されたシランモノマーと、シランカップリング剤を含んでおり、前記混合液Ｂは、水溶性で２価のアルコール類と、水溶性で３価以上のアルコール類のうち少なくとも１つ以上を含み、かつ、両性界面活性剤を含んでいることを特徴とする水性コーティング剤であることを特徴とするものである。
【０００９】
尚、本明細書において、有機ポリシロキサンポリマーには有機ポリシロキサンオリゴマーも含まれるものとする。さらに、水溶性の２価アルコールとしては、ジエチレングリコール、エチレングリコール、プロピレングリコール等が含まれ、水溶性の３価以上のアルコールとしては、グリセリン、ポリビニルアルコール、エリスリトール、ソルビトール等が含まれる。
【００１０】
請求項２に記載された発明は、請求項１に記載された発明において、前記混合液Ａはトルエン、イソプロパノールのうち少なくとも１つ以上を含む有機溶剤にて希釈され、混合液Ｂは水（Ｈ２Ｏ）にて希釈される水性コーティング剤であることを特徴とするものである。
【００１１】
請求項３に記載された発明は、請求項１または請求項２に記載された発明において、前記Ｒ３Ｓｉ（ＯＲ２）３（式中Ｒ２はメチル基、フェニル基の少なくとも一方を含む、Ｒ３はＲ１又はＲ２とは異なる原子団であって、フッ素原子を含む）で構成されたシランモノマーは、構造式において（ＣＦ３−（ＣＸ２）ｍ）ｎ−Ｓｉ−（ＯＲ２）４−ｎ（Ｘは水素原子またはフッ素原子、ｍ＝１〜１０、ｎ＝１，２）である水性コーティング剤であることを特徴とするものである。
【００１２】
請求項４に記載された発明は、請求項１乃至請求項３のいずれかに記載された発明において、前記シランカップリング剤は、３−アミノプロピルトリエトキシシラン、３−（２エチルアミノ）プロピルトリエトキシシラン、３−アミノプロピルジエトキシメチルシランのうちの少なくとも１つ以上を含む水性コーティング剤であることを特徴とするものである。
【００１３】
請求項５に記載された発明は、請求項１乃至請求項４のいずれかに記載された発明において、前記両性界面活性剤は、ベタイン型の両性界面活性剤である水性コーティング剤であることを特徴とするものである。
【発明の効果】
【００１４】
本発明に係る水性コーティング剤は、混合液Ａに含まれるシランモノマー（一例として、３，３，３−トリフルオロプロピルトリメトキシシラン）の有する特性により極めて防汚性に優れている。具体的には、本発明に係る水性コーティング剤をコーティングすることにより、例えば、トンネル内壁に付着した排気ガス等による汚れや、油性インク等により表面に付着した汚れが極めて落ち易くなった。
【００１５】
さらに、本発明に係る水性コーティング剤の混合液Ａに含まれるシランモノマー（３，３，３−トリフルオロプロピルトリメトキシシラン）との関係において、混合液Ａに含まれるシランカップリング剤（３−アミノプロピルトリエトキシシラン）、及び混合液Ｂに含まれるアルコール類（グリセリン等）を選択することで加水分解速度を調整することにより、造膜時における配合成分ごとの硬化反応速度のバラツキが無いため、造膜時において皮膜にクラック、ひび割れ等が生じない塗布後の造膜時における反応速度を調整し、塗布した被膜全体を均一に硬化させることで、被膜生成における安定性を向上させることができるため、経時変化も極めて少ない耐候性に優れた水性コーティング剤を提供できるようになった。
【発明を実施するための形態】
【００１６】
＜水性コーティング剤の製造方法＞
以下、本発明に係る水性コーティング剤の実施形態について詳細に説明する。本発明に係る水性コーティング剤は保管性を考慮して、敢えて一液性に拘ることは無く混合液Ａと混合液Ｂからなる二液性の水性コーティング剤である。
【００１７】
＜混合液Ａの作成＞
Ｒ１Ｓｉ（ＯＲ２）３（式中Ｒ１はメチル基、フェニル基の少なくとも一方を含む、Ｒ２はメチル基、エチル基の少なくとも一方を含む）又は、Ｒ１Ｓｉ（ＯＨ）３（式中Ｒ１はメチル基、フェニル基の少なくとも一方を含む）で構成される三次元網目状の有機ポリシロキサンポリマーと、Ｒ３Ｓｉ（ＯＲ２）３（式中Ｒ２はメチル基、フェニル基の少なくとも一方を含む、Ｒ３はＲ１又はＲ２とは異なる原子団であって、フッ素原子を含む）で構成されたシランモノマー（具体的には３，３，３−トリフルオロプロピルトリメトキシシラン）と、シランカップリング剤（３−アミノプロピルトリエトキシシラン）を、トルエン、イソプロパノール、またはトルエンとイソプロパノールの混合物にて希釈しつつ攪拌し混合する。
【００１８】
＜混合液Ｂの作成、及び混合液Ａと混合液Ｂの混合＞
２価の水溶性のアルコール類であるジエチレングリコールと、３価以上の水溶性のアルコール類であるグリセリンと、両性界面活性剤（コカミドプロピルベタイン）を攪拌し混合する。混合液Ａを２−プロパノールで希釈し、混合液Ｂを精製水にて希釈する。希釈した混合液Ａに希釈した混合液Ｂを混ぜ合わせることによりエマルジョン化して完成させる。
【００１９】
本発明に係る水性コーティング剤に配合するアルコール類としては、通常の使用温度（１５℃〜２５℃）で液体であるものが好ましく、例えば、メタノール、エタノール、プロパノール、ペンタノール、ヘキサノール、ヘプタノール、オクタノール、ノナノール、デカノール、３−メトキシ−メチルブタノール、エチレングリコール、ジエチレングリコール、トリエチレングリコール、テトラエチレングリコール、プロピレングリコール、ジプロピレングリコール、トリプロピレングリコール、テオリメチレングリコール、ブチルカルビトール、１，３−ブタンジオール、テトラメチレングリコール、エチレングリコールモノブチルエーテル等であっても良い。
【００２０】
本発明に係る水性コーティング剤に配合する両性界面活性剤としては、コカミドプロピルベタイン以外にも、アルキルベタイン型のラウリルジメチルアミノ酢酸ベタイン、ステアリルジメチルアミノ酢酸ベタイン、ドデシルアミノメチルジメチルスルホプロピルベタイン、オクタデシルアミノメチルジメチルスルホプロピルベタイン、脂肪酸アミドプロピルベタイン型のコカミドプロピルヒドロキシスルタイン、アルキルイミダゾール型の2-アルキル-N-カルボキシメチル-N-ヒドロキシエチルイミダゾリニウムベタイン、アミノ酸型のラウロイルグルタミン酸ナトリウム、ラウロイルグルタミン酸カリウム、ラウロイルメチル-β-アラニン、アミンオキシド型のラウリルジメチルアミンN‐オキシド、オレイルジメチルアミンN‐オキシド等であっても良い。
【００２１】
さらに、本発明に係る水性コーティング剤には、本発明の目的を損なわない範囲で、必要に応じ、ＰＨを弱酸性に調整することで加水分解を促進するための酢酸等を添加することができるし、ＰＨを弱アルカリ性に調整することで加水分解を促進させないためのアンモニア水等を添加することができる。この他にも、凍結防止剤、防腐剤、研磨剤、紫外線吸収剤、二酸化チタン等の光触媒等を配合することができる。
【００２２】
＜水性コーティング剤の効果＞
本発明のポイントは、防汚性に優れた３，３，３−トリフルオロプロピルトリメトキシシランを配合したこと、及び、３，３，３−トリフルオロプロピルトリメトキシシランとの被膜形成時における相性の良いシランカップリング剤（シランカップリング剤は水分により加水分解されてシラノールとなり、部分的に縮合してオリゴマー状態になる。）を配合することにより、被膜全体として加水分解速度等を含む硬化速度を、被膜全体として均一にすることにより、例えば、被膜表面のみが先に硬化してしまって、硬化が遅れた内部が硬化の過程において内側から割れることを防ぐ事ができること、要するに、被膜全体の硬化速度を調整することにより被膜生成の安定性（経時劣化等の耐候性を含む）を向上させたことにある。
【００２３】
具体的には、混合液Ａに含まれるシランカップリング剤（３−アミノプロピルトリエトキシシラン）、及び、混合液Ｂに含まれるアルコール類を選択して配合することで加水分解速度を調整することにより、造膜時における配合成分ごとの硬化反応速度のバラツキが少ないため、造膜時において皮膜にクラック、ひび割れ等が生じない塗布後の造膜時における反応速度を調整し、塗布した被膜全体を均一に硬化させることで、被膜生成における安定性（経時劣化等の耐候性を含む）を向上させることができる水性コーティング剤を提供できるようになった。本発明に係る水性コーティング剤の効果を確認するために、以下に示すような実験（実施例１〜実施例３、比較例１、比較例２）を実施した。
【実施例】
【００２４】
［実施例１］
三次元網目状の有機ポリシロサンオリゴマーとして信越化学工業株式会社製のシリコーンオリゴマー(KR-500)を20重量部、及び同社製シリコーンオリゴマー(KR-9128)を20重量部、シランモノマーとして、メチルトリメトキシシランを10重量部、及び3,3,3-トリフルオロプロピルトリメトキシシランを10重量部、シランカップリング剤として、3-アミノプロピルトリエトキシシランを５重量部、溶媒としてトルエン３５重量部、及びイソプロパノールを７０重量部加えて混合したものを混合液Ａとする。
【００２５】
また別の容器に精製水を３３重量部、ジエチルグリコールを４０重量部、両性界面活性剤としてコカミドプロピルベタイン２５重量部、グリセリン２重量部を加えてよく攪拌混合したものを混合液Ｂとする。混合液Ａを１重量部、混合液Ｂを９重量部と精製水を加えて全量を２００重量部として１０分攪拌し、コーティング剤を調整した。
【００２６】
［実施例２］
三次元網目状の有機ポリシロキサンポリマー（シリコーン樹脂）として信越化学工業株式会社製シリコーンレジンのパウダー（ＫＲ−２２０ＬＰ）４５重量部、シランモノマーとして３，３，３−トリフルオロプロピルトリメトキシシランを１０重量部、シランカップリング剤として３−アミノプロピルトリエトキシシランを１０重量部、溶媒としてトルエン３５重量部、及びイソプロパノールを８５重量部加えて良く攪拌混合したものを混合液Ａとする。
【００２７】
また別の容器に精製水を３３重量部、ジエチルグリコールを４０重量部、両性界面活性剤としてコカミドプロピルベタイン２５重量部、グリセリン２重量部を加えてよく攪拌混合したものを混合液Ｂとする。混合液Ａを１重量部、混合液Ｂを９重量部と精製水を加えて全量を２００重量部として１０分攪拌し、コーティング剤を調整した。
【００２８】
［実施例３］
三次元網目状の有機ポリシロキサンポリマー（シリコーン樹脂）として信越化学工業株式会社製シリコーンレジンのオリゴマー（ＫＲ−９１２８）４５重量部をシランモノマーとして３，３，３−トリフルオロプロピルトリメトキシシランを１０重量部、シランカップリング剤として３−アミノプロピルトリエトキシシランを１０重量部、溶媒としてトルエン３５重量部、及びイソプロパノール８５重量部を加えてよく混合したものを混合液Ａとする。
【００２９】
また別の容器に精製水を３３重量部、ジエチルグリコールを４０重量部、両性界面活性剤としてコカミドプロピルベタイン２５重量部、グリセリン２重量部を加えてよく混合したものを混合液Ｂとする。混合液Ａを１重量部、混合液Ｂを９重量部と精製水を加えて全量を２００重量部として１０分攪拌し、コーティング剤を調整した。
【００３０】
［実施例４］
三次元網目状の有機ポリシロサンオリゴマーとして信越化学工業株式会社製のシリコーンオリゴマー(KR-500)を20重量部、及び同社製シリコーンオリゴマー(KR-9128)を20重量部、シランモノマーとして、メチルトリメトキシシランを1５重量部、及び3,3,3-トリフルオロプロピルトリメトキシシランを５重量部、シランカップリング剤として、3-アミノプロピルトリエトキシシランを５重量部、溶媒としてトルエン３５重量部、及びイソプロパノールを７０重量部加えて混合したものを混合液Ａとする。
【００３１】
また別の容器に精製水を３３重量部、ジエチルグリコールを４０重量部、両性界面活性剤としてコカミドプロピルベタイン２５重量部、グリセリン２重量部を加えてよく攪拌混合したものを混合液Ｂとする。混合液Ａを１重量部、混合液Ｂを９重量部と精製水を加えて全量を２００重量部として１０分攪拌し、コーティング剤を調整した。
【００３２】
［実施例５］
三次元網目状の有機ポリシロサンオリゴマーとして信越化学工業株式会社製のシリコーンオリゴマー(KR-500)を20重量部、及び同社製シリコーンオリゴマー(KR-9128)を20重量部、シランモノマーとして、メチルトリメトキシシランを５重量部、及び3,3,3-トリフルオロプロピルトリメトキシシランを1５重量部、シランカップリング剤として、3-アミノプロピルトリエトキシシランを５重量部、溶媒としてトルエン３５重量部、及びイソプロパノールを７０重量部加えて混合したものを混合液Ａとする。
【００３３】
また別の容器に精製水を３３重量部、ジエチルグリコールを４０重量部、両性界面活性剤としてコカミドプロピルベタイン２５重量部、グリセリン２重量部を加えてよく攪拌混合したものを混合液Ｂとする。混合液Ａを１重量部、混合液Ｂを９重量部と精製水を加えて全量を２００重量部として１０分攪拌し、コーティング剤を調整した。
【００３４】
［比較例１］
三次元網目状の有機ポリシロキサンポリマー（シリコーン樹脂）として信越化学工業株式会社製シリコーンレジンのパウダー（ＫＲ−２２０ＬＰ）４５重量部をトルエン３５重量部にて希釈する。この希釈液に、シランカップリング剤として３−アミノプロピルトリメトキシシランを１０重量部、溶媒としてトルエン３５重量部、及びイソプロパノール８５重量部を加えてよく混合したものを混合液Ａとする。（シランモノマーは配合しない）
【００３５】
また別の容器に精製水を３３重量部、ジエチルグリコールを４０重量部、グリセリン２重量部を加えてよく攪拌混合したものを混合液Ｂとする。混合液Ａを１重量部、混合液Ｂを９重量部と精製水を加えて全量を２００重量部として１０分攪拌し、コーティング剤を調整した。
【００３６】
［比較例２］
三次元網目状の有機ポリシロキサンポリマー（シリコーン樹脂）として信越化学工業株式会社製シリコーンレジンのパウダー（ＫＲ−２２０ＬＰ）４５重量部をトルエン３５重量部にて希釈する。この希釈液にシランモノマーとして３，３，３−トリフルオロプロピルトリメトキシシランを１０重量部、シランカップリング剤として３−アミノプロピルトリメトキシシランを１０重量部、溶媒としてトルエン３５重量部、及びイソプロパノール８５重量部を加えてよく混合したものを混合液Ａとする。（シランカップリング剤として３−アミノプロピルトリメトキシシランを配合した。）
【００３７】
また別の容器に精製水を３３重量部、ジエチルグリコールを４０重量部、グリセリン２重量部を加えてよく攪拌混合したものを混合液Ｂとする。混合液Ａを１重量部、混合液Ｂを９重量部と精製水を加えて全量を２００重量部として１０分攪拌し、コーティング剤を調整した。
【００３８】
評価方法としては、上記のごとく調整を行った後のコーティング剤を実際に金属面に塗布し、造膜時における塗膜状態について目視によるクラック、ひび割れ等の有無に関する外観目視観察（耐候性試験として、屋外暴露試験に相当する人工光源（キセノンランプ）を用いた促進耐候性試験における外観目視検査）と、造膜後の塗膜に対して油性インクにて落書きを行い、その後ティッシュ等で拭き取ることによる防汚性について評価を行った。
◎：非常に優れている。
〇：優れている。
△：あまり効果が無い。
×：全く効果が無い。
【００３９】
【表１】
2018154755.tif 000002
【００４０】
＜水性コーティング剤の変更例＞
本発明に係る水性コーティング剤は、上記した各実施形態の態様に何ら限定されるものではなく、三次元網目状の有機ポリシロキサンポリマーと、シランモノマーと、シランカップリング剤等の配合を、本発明の趣旨を逸脱しない範囲で、必要に応じて適宜変更することができる。本発明に係る水性コーティング剤の変更例として、以下に一例を示す。
【００４１】
＜混合液Ａの作成＞
Ｒ１Ｓｉ（ＯＲ２）３（式中Ｒ１はメチル基、フェニル基の少なくとも一方を含む、Ｒ２はメチル基、エチル基の少なくとも一方を含む）又は、Ｒ１Ｓｉ（ＯＨ）３（式中Ｒ１はメチル基、フェニル基の少なくとも一方を含む）で構成される三次元網目状の有機ポリシロキサンポリマーと、Ｒ３Ｓｉ（ＯＲ２）３（式中Ｒ２はメチル基、フェニル基の少なくとも一方を含む、Ｒ３はＲ１又はＲ２とは異なる原子団であって、フッ素原子を含む）で構成されたシランモノマー（具体的にはデシルトリメトキシシラン）を、トルエン、キシレン、またはトルエンとキシレンの混合物にて希釈しつつ攪拌し混合する。
【００４２】
＜混合液Ｂの作成、及び混合液Ａと混合液Ｂの混合＞
２価の水溶性のアルコール類であるジエチレングリコールと、３価以上の水溶性のアルコール類であるポリビニルアルコールと、両性界面活性剤（コカミドプロピルベタイン）を攪拌し混合する。混合液Ａを２−プロパノールで希釈し、混合液Ｂを精製水にて希釈する。希釈した混合液Ａに希釈した混合液Ｂを混ぜ合わせることによりエマルジョン化して完成させる。
【産業上の利用可能性】
【００４３】
本発明の水性コーティング剤は、上記の如く優れた効果を奏するものであるので、トンネル内壁や車両の表面等における塗膜形成の分野における水性コーティング剤として好適に使用することができる。